(57)【要約】  フルオロケミカルシラン化合物及びそれから誘導されるコーティング組成物について記載する。化合物及び組成物は、基材、特に、セラミックス又はガラスなどの硬質表面を有する基材の処理に使用されて、それらに撥水性、撥油性、防染性、及び防汚性を与えてもよい。【特許請求の範囲】
【請求項１】
式
【化１】
2010522758.tif 000011
の化合物であって、
式中、
Ｒｆは、フッ素含有基であり、
Ｒ１は、共有結合、多価アルキレン若しくはアリーレン基、又はこれらの組み合わせであり、該アルキレン基は、所望により１つ以上のカテナリーの酸素又は窒素原子を含有し、
Ｒ２は、式
【化２】
2010522758.tif 000012
を有し、
式中、
Ｘ２は、−Ｏ−、−Ｓ−、又は−ＮＲ４−であり、Ｒ４は、Ｈ又はＣ１〜Ｃ４のアルキルであり、
Ｒ５は、Ｈ、Ｃ１〜Ｃ４のアルキル又は−ＣＨ２ＣＨ２−Ｃ（Ｏ）−Ｘ２−Ｒ６−Ｓｉ（Ｙｐ）（Ｒ７）３−ｐであり、
Ｒ６は、二価のアルキレン基であり、該アルキレン基は、所望により１つ以上のカテナリー酸素原子を含有し、
Ｙは、加水分解性基であり、
Ｒ７は、一価のアルキル又はアリール基であり、
ｐは、１、２、又は３であり、
ｘ及びｙは、それぞれ独立して、少なくとも１であり、ｚは１又は２である、化合物。
【請求項２】
Ｒｆが、式
【化３】
2010522758.tif 000013
を有し、式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−、又は−Ｓ−であり、Ｒ４は、Ｈ又はＣ１〜Ｃ４のアルキルであり、
ｚは１又は２である、請求項１に記載の化合物。
【請求項３】
フッ素含有アミンとアクリロイルシランとの間のマイケル反応から誘導される、請求項１に記載の組成物。
【請求項４】
Ｒｆが、一価のペルフルオロアルキル及びペルフルオロオキシアルキル基、並びに二価のペルフルオロアルキレン及びペルフルオロオキシアルキレン基から選択されるフッ素含有基を含む、請求項１に記載の化合物。
【請求項５】
Ｒｆ１が、−（ＣｎＦ２ｎＯ）−、−（ＣＦ（Ｚ）Ｏ）−、−（ＣＦ（Ｚ）ＣｎＦ２ｎＯ）−、−（ＣｎＦ２ｎＣＦ（Ｚ）Ｏ）−、−（ＣＦ２ＣＦ（Ｚ）Ｏ）−、及びこれらの組み合わせからなる群から選択される１つ以上のペルフルオロ化された繰返し単位を含む、一価のペルフルオロオキシアルキル基、又は二価のペルフルオロオキシアルキレン基であり、式中、ｎは１〜４であり、ｚはペルフルオロアルキル基、ペルフルオロアルコキシ基、又はペルフルオロオキシアルキル基である、請求項２に記載の化合物。
【請求項６】
Ｒｆ１が、式
Ｗ−Ｒｆ３−Ｏ−Ｒｆ４−（Ｒｆ５）ｑ−
の基を含み、
式中、
Ｗは、一価のペルフルオロオキシアルキルの場合、Ｆであり、二価のペルフルオロオキシアルキレンの場合、自由原子価（「−」）であり、
Ｒｆ３は、ペルフルオロアルキレン基を表し、
Ｒｆ４は、１、２、３若しくは４個の炭素原子を有するペルフルオロオキシアルキレン基又はこのようなペルフルオロオキシアルキレン基の混合物からなるペルフルオロアルキレンオキシ基を表し、
Ｒｆ５は、ペルフルオロアルキレン基を表し、
ｑは０又は１である、請求項２に記載の化合物。
【請求項７】
前記ペルフルオロオキシアルキレン基が、−［ＣＦ２−ＣＦ２−Ｏ］ｒ−；−［ＣＦ（ＣＦ３）−ＣＦ２−Ｏ］ｓ−；−［ＣＦ２ＣＦ２−Ｏ］ｒ−［ＣＦ２Ｏ］ｔ−、−［ＣＦ２ＣＦ２ＣＦ２ＣＦ２−Ｏ］ｕ、及び−［ＣＦ２−ＣＦ２−Ｏ］ｒ−［ＣＦ（ＣＦ３）−ＣＦ２−Ｏ］ｓ−のうちの１つ以上から選択され、式中、ｒ、ｓ、ｔ、及びｕのそれぞれが、１〜５０の整数である、請求項４に記載の化合物。
【請求項８】
Ｒｆが、二価のペルフルオロオキシアルキレン基を含み、ｚは２である、請求項１に記載の化合物。
【請求項９】
Ｒｆが、一価のペルフルオロオキシアルキル基であり、ｚは１である、請求項２に記載の化合物。
【請求項１０】
Ｙが、ハロゲン、Ｃ１〜Ｃ４のアルコキシ基、又はＣ１〜Ｃ４のアシルオキシ基である、請求項１に記載の化合物。
【請求項１１】
シラン基対Ｒｆ基のモル比が１：１より大きい、請求項２に記載の化合物。
【請求項１２】
フッ素含有アミンが、式
【化４】
2010522758.tif 000014
を有し、式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−、又は−Ｓ−であり、式中、Ｒ４は、Ｈ又はＣ１〜Ｃ４のアルキルであり、
Ｒ１は、共有結合、多価アルキレン若しくはアリーレン基、又はこれらの組み合わせであり、該アルキレン基は、所望により１つ以上のカテナリーの酸素又は窒素原子を含有し、
Ｒ５は、Ｃ１〜Ｃ４のアルキル、又は（Ｒｆ）ｘ−Ｘ２−Ｃ（Ｏ）−ＣＨ２ＣＨ２−であり、
ｚは１又は２である、請求項３に記載の化合物。
【請求項１３】
式
【化５】
2010522758.tif 000015
のアクリロイルシランから誘導される、請求項１に記載の化合物であって、式中、
Ｒ６は、二価又は多価のアルキレン基であり、該アルキレン基は、所望により１つ以上のカテナリーの酸素又は窒素原子、及び１つ以上のエステル、アミド、尿素又はカルバメート連結を含有し、
Ｘ２は、−Ｏ−、−ＮＲ４−又は−Ｓ−であり、式中、Ｒ４は、Ｈ又はＣ１〜Ｃ４のアルキルであり、
Ｙは、加水分解性基であり、
Ｒ７は、一価のアルキル又はアリール基であり、
ｙは１〜４であり、
ｐは、１、２、又は３である、化合物。
【請求項１４】
請求項１に記載の化合物の少なくとも１つ及び溶媒を含む、コーティング組成物。
【請求項１５】
シルセスキオキサンを更に含む、請求項１４に記載のコーティング組成物。
【請求項１６】
アミノシランとペンダントアクリレート基を有するフッ素含有化合物とのマイケル付加反応生成物を含む化合物であって、該フッ素含有化合物が、求電子性フルオロケミカル化合物と求核性アクリロイル化合物との反応生成物を含む、化合物。
【請求項１７】
式
【化６】
2010522758.tif 000016
の、請求項１に記載の化合物であって、
式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−又は−Ｓ−であり、式中、Ｒ４は、Ｈ又はＣ１〜Ｃ４のアルキルであり、
Ｒ５は、Ｃ１〜Ｃ４のアルキル、又は−ＣＨ２ＣＨ２Ｃ（Ｏ）−Ｘ２−Ｒ６−Ｓｉ（Ｙｐ）（Ｒ７）３−ｐ若しくは（Ｒｆ）ｘ−Ｘ２−Ｃ（Ｏ）−ＣＨ２ＣＨ２−であり、
Ｒ６は、二価のアルキレン基であり、該アルキレン基は、所望により１つ以上のカテナリー酸素原子を含有し、
Ｙは、加水分解性基であり、
Ｒ７は、一価のアルキル又はアリール基であり、
ｐは、１、２、又は３であり、
ｚは１又は２である、化合物。
【請求項１８】
式
【化７】
2010522758.tif 000017
の、請求項１に記載の化合物であって、式中、
Ｒｆ１は、一価のペルフルオロアルキル若しくはペルフルオロオキシアルキル基、又は二価のペルフルオロアルキレン若しくはペルフルオロオキシアルキレン基であり、
各Ｒ８は、Ｈ、１〜４個の炭素原子を有するアルキル基、又は６〜１０個の炭素原子を有するアリール基を表し、
各Ｒ９は、独立して、２〜８個の炭素原子を有するアルキレン基を表し、
ｖは、少なくとも１であり、
ｚは１又は２であり、
各Ｒ１０は、独立して、Ｈ、１〜４個の炭素原子を有するアルキル基、又は６〜１０個の炭素原子を有するアリール基、Ｒｆ１−Ｃ（Ｏ）−若しくは−ＣＨ２ＣＨ２Ｃ（Ｏ）−Ｘ２−Ｒ６−Ｓｉ（Ｙ）ｐ（Ｒ７）３−ｐであり、式中、Ｘ２は、−Ｏ−、−ＮＲ４−又は−Ｓ−であり、Ｒ４は、Ｈ又はＣ１〜Ｃ４のアルキルであり、Ｒ６は二価のアルキレン基であり、該アルキレン基は、所望により１つ以上のカテナリー酸素原子を含有し、Ｙは、加水分解性基であり、Ｒ７は、一価のアルキル又はアリール基であり、ｐは、１、２、又は３であり、
ここで、化合物は、少なくとも１つのフッ素化基及び少なくとも１つのシラン基を含有する、化合物。
【請求項１９】
Ｒｆ１基の数が、シラン基の数より大きい、請求項１８に記載の化合物。
【請求項２０】
シラン基の数が、Ｒｆ１基の数より大きい、請求項１８に記載の化合物。
【請求項２１】
基材を請求項１４のコーティング組成物と接触させる工程を含む、コーティング法。
【請求項２２】
請求項１に記載の化合物の硬化したコーティングを有する基材を含む、コーティングされた物品。
【請求項２３】
前記基材が、１つ以上の金属酸化物を有する金属酸化物膜の反射防止表面を含む反射防止基材である、請求項２２に記載のコーティングされた物品。
【請求項２４】
前記反射防止表面が、真空蒸着させた金属酸化物膜を含む、請求項２３に記載の物品。
【請求項２５】
請求項１に記載の化合物が、蒸着によりコーティングされる、請求項２２に記載の物品。
【請求項２６】
第１表面の少なくとも一部の上の反射防止コーティング、及び該反射防止コーティング上に配置されたシランのコーティングを有する透明基材を含む、請求項２２に記載の物品。
【請求項２７】
前記透明基材が、可撓性有機高分子材料を含む、請求項２６に記載の物品。
【発明の詳細な説明】
【技術分野】
【０００１】
本発明は、撥水性、撥油性、防染性、及び防汚性を与えるために、及び光学レンズなどの反射防止基材を処理するために、基材、特に、セラミックス又はガラスなどの硬質表面を有する基材の処理に使用され得る、フルオロケミカルシラン化合物及びそれから誘導されるコーティング組成物に関する。
【背景技術】
【０００２】
撥油性及び撥水性を与える基材処理のための多数のフッ素化組成物が当技術分野において既知であるが、基材、特に、セラミックス、ガラス、及び石などの硬質表面を有する基材を処理して、それらに撥水性、撥油性、及び洗浄の容易性を与えるための、更に改良された組成物を提供することへの要望は依然として存在している。特に光学分野において、汚れ、塵及び埃への耐性を提供するために、硬質表面としてのガラス及びプラスチックを処理する必要性もある。
【発明の概要】
【発明が解決しようとする課題】
【０００３】
望ましくは、このような組成物及びそれらを用いる方法により、改良された性質を有するコーティングを得ることができる。特に、コーティングの改良された摩耗耐性を含む、コーティングの耐久性を改良することが好ましい。更に、より少量の洗剤、水、又はより少ない手作業でありながら、このような基材の洗浄をより容易に行うことは、最終消費者の要望であるだけでなく、環境に対してもプラスの効果を有する。また、コーティング材は、特に良好な耐化学性及び耐溶剤性を示すことが望ましい。組成物は、容易かつ安全な方法で都合良く適用されるべきであると共に、現在の製造方法と適合性がある。好ましくは、組成物は、処理される基材を作製するために実施される製造工程に容易に適合する。
【課題を解決するための手段】
【０００４】
本発明は、式
【０００５】
【化１】
2010522758.tif 000002
【０００６】
のフルオロケミカルシラン化合物であって、
式中、
Ｒｆは、フッ素含有基であり、
Ｒ１は、共有結合、多価アルキレン若しくはアリーレン基、又はこれらの組み合わせであり、該アルキレン基は、所望により１つ以上のカテナリーの酸素又は窒素原子を含有し、
Ｒ２は、フルオロケミカルアミンとアクリロイルシランとの間のマイケル反応から誘導されるシラン含有基であり、
ｘ及びｙは、それぞれ独立して、少なくとも１であり、ｚは１又は２である、フルオロケミカルシラン化合物を提供する。
【０００７】
一態様においては、本発明は、少なくとも１つのフッ素含有基及び少なくとも１つのシラン含有部分を有する、１つ以上の化合物及び化合物の混合物、フルオロケミカルアミンとアクリロイルシランとの間のマイケル反応から誘導される化合物を含む化学組成物に関する。
【０００８】
特に指示しない限り、本明細書及び本特許請求の範囲で使用される以下の用語は、以下の意味を有する。
【０００９】
「アルキル」とは、例えば、メチル、エチル、１−プロピル、２−プロピル、ペンチル、などの１〜約１２個の炭素原子を有する、直鎖又は分枝状の、環式又は非環式の、飽和した、一価の、炭化水素ラジカルを意味する。
【００１０】
「アクリロイル」とは、アクリレート、チオアクリレート又はアクリルアミドを意味する。
【００１１】
「アルキレン」とは、１〜約１２個の炭素原子を有する直鎖状で飽和の２価の炭化水素基か、又は３〜約１２個の炭素原子を有する分枝状で飽和の２価の炭化水素基を意味し、例えば、メチレン、エチレン、プロピレン、２−メチルプロピレン、ペンチレン、ヘキシレンなどである。
【００１２】
「アルコキシ」とは、末端酸素原子、例えば、ＣＨ３−Ｏ−、Ｃ２Ｈ５−Ｏ−などを有するアルキルを意味する。
【００１３】
「アラルキレン」とは、アルキレンラジカルに結合した芳香族基、例えばベンジル、ピリジルメチル、１−ナフチルエチルなどを有する上記定義のアルキレンラジカルを意味する。
【００１４】
「アルカリーレン」とは、アルキル基が結合したアリーレン基を意味する。
【００１５】
「アリーレン」とは、多価芳香族ラジカル、例えば、フェニレン、ナフタレンなどを意味する。
【００１６】
「硬化化学組成物」とは、化学組成物が乾燥されること、即ち化学組成物から、周辺温度以上にて、乾燥するまで溶媒が蒸発したことを意味する。組成物は、シラン化合物間に形成されるシロキサン結合の結果として、更に架橋されてもよい。
【００１７】
「求電子性フルオロケミカル化合物」とは、酸、ハロゲン化アシル又はエステルなどの１つ又は２つの求電子性官能基、及びペルフルオロアルキル、ペルフルオロアルキレン、ペルフルオロオキシアルキル又はペルフルオロオキシアルキレン基、例えば、Ｃ４Ｆ９ＣＨ２ＣＨ２ＣＯ２ＣＨ３、Ｃ４Ｆ９ＣＯ２Ｈ、Ｃ２Ｆ５Ｏ（Ｃ２Ｆ４Ｏ）３ＣＦ２ＣＯＣｌ、ｃ−Ｃ６Ｆ１１ＣＯ２Ｈなどを有する化合物を意味する。
【００１８】
「硬質基材」とは、例えば、ガラス、セラミック、コンクリート、天然石、木材、金属、プラスチックなどの、その形状を維持する任意の硬質材料を意味する。
【００１９】
「オキシアルコキシ」とは、本質的には先に挙げたアルコキシと同じ意味を有するが、ただし、１つ以上の酸素原子がアルキル鎖に存在してもよく、存在する炭素原子の総数が５０までであってもよく、例えば、ＣＨ３ＣＨ２ＯＣＨ２ＣＨ２Ｏ−、Ｃ４Ｈ９ＯＣＨ２ＣＨ２ＯＣＨ２ＣＨ２Ｏ−、ＣＨ３Ｏ（ＣＨ２ＣＨ２Ｏ）１−１００Ｈなどである。
【００２０】
「オキシアルキル」とは、本質的には先に挙げたアルキルと同じ意味を有するが、ただし、１つ以上の酸素ヘテロ原子がアルキル鎖に存在してもよく、これらのヘテロ原子が、少なくとも１個の炭素によって互いに分離しており、例えば、ＣＨ３ＣＨ２ＯＣＨ２ＣＨ２−、ＣＨ３ＣＨ２ＯＣＨ２ＣＨ２ＯＣＨ（ＣＨ３）ＣＨ２−、Ｃ４Ｆ９ＣＨ２ＯＣＨ２ＣＨ２−などである。
【００２１】
「オキシアルキレン」とは、本質的には先に挙げたアルキレンと同じ意味を有するが、ただし、１つ以上の酸素ヘテロ原子がアルキレン鎖に存在してもよく、これらのヘテロ原子が、少なくとも１個の炭素によって互いに分離しており、例えば、−ＣＨ２ＯＣＨ２Ｏ−、−ＣＨ２ＣＨ２ＯＣＨ２ＣＨ２−、−ＣＨ２ＣＨ２ＯＣＨ２ＣＨ２ＣＨ２−などである。
【００２２】
「ハロ」とは、フルオロ、クロロ、ブロモ又はヨードを意味するが、フルオロ及びクロロが好ましい。
【００２３】
「ペルフルオロアルキル」とは、本質的には先に挙げた「アルキル」と同じ意味を有するが、ただし、アルキルラジカルの水素原子の全部、又は本質的に全部がフッ素原子によって置換されており、炭素原子数が１〜約１２個であり、例えば、ペルフルオロプロピル、ペルフルオロブチル、ペルフルオロオクチルなどである。
【００２４】
「ペルフルオロアルキレン」とは、本質的には先に挙げた「アルキレン」と同じ意味を有するが、ただし、アルキレンラジカルの水素原子の全て又は本質的に全てがフッ素原子によって置換されており、例えば、ペルフルオロプロピレン、ペルフルオロブチレン、ペルフルオロオクチレンなどである。
【００２５】
「ペルフルオロオキシアルキル」とは、本質的には先に挙げた「オキシアルキル」と同じ意味を有するが、ただし、オキシアルキルラジカルの水素原子の全部、又は本質的に全部がフッ素原子によって置換されており、炭素原子数が３〜約１００個であり、例えば、ＣＦ３ＣＦ２ＯＣＦ２ＣＦ２−、ＣＦ３ＣＦ２Ｏ（ＣＦ２ＣＦ２Ｏ）３ＣＦ２ＣＦ２−、Ｃ３Ｆ７Ｏ（ＣＦ（ＣＦ３）ＣＦ２Ｏ）ｓＣＦ（ＣＦ３）ＣＦ２−（式中、ｓは、（例えば）約１〜約５０である）などである。
【００２６】
「ペルフルオロオキシアルキレン」とは、本質的には先に挙げた「オキシアルキレン」と同じ意味を有するが、ただし、オキシアルキレンラジカルの水素原子の全部、又は本質的に全部がフッ素原子によって置換されており、炭素原子数が３〜約１００であり、例えば、−ＣＦ２ＯＣＦ２−、又は−［ＣＦ２−ＣＦ２−Ｏ］ｒ−［ＣＦ（ＣＦ３）−ＣＦ２−Ｏ］ｓ−であり、式中、ｒ及びｓは、（例えば）１〜５０の整数である。
【００２７】
「ペルフルオロ化基」とは、炭素に結合した水素原子の全て又は本質的に全てがフッ素原子で置換されている有機基、例えばペルフルオロアルキル、ペルフルオロオキシアルキルなどを意味する。
【００２８】
「求核性アクリロイル化合物」とは、１分子当たり、少なくとも１つの一級又は二級の求核性基、並びにアクリレート及びアクリルアミド基を含む少なくとも１つのアクリロイル基を有する、有機化合物を意味する。
【００２９】
「マイケル付加」とは、求核試薬（フルオロケミカルなど）が、（アクリロイルシランなどと共に）アクリロイル基へ１，４−付加する付加反応を意味する。
【発明を実施するための形態】
【００３０】
本発明は、上記式Ｉのフルオロケミカルシラン化合物であって、
【００３１】
【化２】
2010522758.tif 000003
【００３２】
式中、
Ｒｆは、一価のペルフルオロアルキル含有基若しくはペルフルオロオキシアルキル含有基、又は二価のペルフルオロアルキレン含有基若しくはペルフルオロオキシアルキレン含有基を含む、フッ素含有基であり、
Ｒ１は、共有結合、多価アルキレン若しくはアリーレン基、又はこれらの組み合わせ（アラルキレン又はアルカリーレンなど）であり、該アルキレン基は、所望により１つ以上のカテナリーの酸素又は窒素原子を含有し、
Ｒ２は、フルオロケミカルアミンとアクリロイルシランとの間のマイケル反応から誘導されるシラン含有基であり、
ｘ及びｙは、それぞれ独立して、少なくとも１であり、ｚは１又は２である、フルオロケミカルシラン化合物を提供する。
【００３３】
式Ｉに関して、Ｒ２は、式
【００３４】
【化３】
2010522758.tif 000004
【００３５】
を有し、
式中、
Ｘ２は、−Ｏ−、−Ｓ−、又は−ＮＲ４−であり、Ｒ４は、Ｈ又はＣ１〜Ｃ４のアルキルであり、
Ｒ５は、Ｈ、Ｃ１〜Ｃ４のアルキル又は−ＣＨ２ＣＨ２−Ｃ（Ｏ）−Ｘ２−Ｒ６−Ｓｉ（Ｙｐ）（Ｒ７）３−ｐであり、
Ｒ６は、二価のアルキレン基であり、該アルキレン基は、所望により１つ以上のカテナリー酸素原子を含有し、
Ｙは、加水分解性基であり、
Ｒ７は、一価のアルキル又はアリール基であり、
ｐは、１、２、又は３である。
【００３６】
式Ｉの化合物を含むコーティング組成物から調製されるコーティング材は、化合物それ自体を含み、加えて、シロキサン形成による予め選択された基材表面への結合及びシロキサン形成による分子間架橋から生じたシロキサン誘導体を含む。コーティング材は、未反応又は未縮合の「Ｓｉ−Ｙ」基も更に含むことができる。組成物は、オリゴマー系ペルフルオロオキシアルキルモノハイドライドなどの非シラン材料、出発材料並びにペルフルオロオキシアルキルアルコール及びペルフルオロオキシアルキルエステルを更に含んでもよい。
【００３７】
本発明者らは、理論に束縛されることを望むものではないが、上記式Ｉの化合物は、基材表面と縮合反応を生じて、式ＩＩの加水分解性の「Ｙ」基の加水分解又は変位によって、シロキサン層を形成すると考えられている。本文脈中、「シロキサン」とは、そこにＩの化合物が結合している−Ｓｉ−Ｏ−Ｓｉ−結合を意味する。水の存在下で、「Ｙ」基は「Ｓｉ−ＯＨ」基へと加水分解して、更にシロキサンへと縮合する。
【００３８】
一実施形態では、本発明は、式Ｉの化合物、溶媒、並びに所望により水及び酸を含むコーティング組成物を提供する。別の実施形態では、コーティング組成物は、式Ｉの化合物の水性懸濁液又は分散体を含む。セラミックスなどの数多くの基材のための良好な耐久性を得るために、本発明の組成物は好ましくは水を含む。したがって、本発明は、基材を式Ｉの化合物及び溶媒からなるコーティング組成物と接触させる工程を含むコーティング法を提供する。別の実施形態では、式Ｉの化合物は、化学蒸着法によって基材に、特に、光学的用途で使用する反射防止基材のために適用されてもよい。
【００３９】
式Ｉに関して、Ｒｆ基は、一価のペルフルオロアルキル含有基若しくはペルフルオロオキシアルキル含有基、又は二価のペルフルオロアルキレン含有基若しくはペルフルオロオキシアルキレン含有基を含んでもよい。より具体的には、Ｒｆは、式ＩＩＩ
【００４０】
【化４】
2010522758.tif 000005
【００４１】
で表されてよく、
式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−又は−Ｓ−であり、Ｒ４は、Ｈ又はＣ１〜Ｃ４のアルキルであり、
ｚは１又は２である。
【００４２】
式ＩＩＩのＲｆ１基は、直鎖、分枝鎖、若しくは環式フルオロケミカル基、又は任意のそれらの組み合わせを含有することができる。Ｒｆ１基は、一価又は二価であることができ、所望により、炭素−酸素−炭素鎖（即ち、ペルフルオロオキシアルキレン基）が形成するように、炭素−炭素鎖中に１つ以上のカテナリー酸素原子を含有することができる。完全にフッ素化されている基が一般に好ましいものの、水素又はその他のハロ原子もまた置換基として存在してもよいが、ただし、２個の炭素原子ごとに、いずれかの原子が１個以下とする。
【００４３】
任意のＲｆ１基が、少なくとも約４０重量％のフッ素、より好ましくは少なくとも約５０重量％のフッ素を含有するのが更に好ましい。一価のＲｆ１基の末端部分は、一般に完全にフッ素化されており、好ましくは少なくとも３つのフッ素原子を含有し、例えば、ＣＦ３−、ＣＦ３ＣＦ２−、ＣＦ３ＣＦ２ＣＦ２−、（ＣＦ３）２Ｎ−、（ＣＦ３）２ＣＦ−、ＳＦ５ＣＦ２−である。ある実施形態では、一価のペルフルオロアルキル基（即ち、式ＣｎＦ２ｎ＋１−のもの）又は二価のペルフルオロアルキレン基（即ち、式−ＣｎＦ２ｎ−のもの）（式中、ｎは２〜１２（２、１２を含む））が、好ましいＲｆ１基であり、ｎ＝３〜５であるものがより好ましく、ｎ＝４のものが最も好ましい。
【００４４】
有用なペルフルオロオキシアルキル及びペルフルオロオキシアルキレンＲｆ１基は、式
Ｗ−Ｒｆ３−Ｏ−Ｒｆ４−（Ｒｆ５）ｑ−        （ＩＶ）に相当し、
式中、
Ｗは、一価のペルフルオロオキシアルキルの場合、Ｆであり、二価のペルフルオロオキシアルキレンの場合、自由原子価（「−」）であり、
Ｒｆ３は、ペルフルオロアルキレン基を表し、Ｒｆ４は、１、２、３若しくは４個の炭素原子を有するペルフルオロアルキレンオキシ基又はこのようなペルフルオロアルキレンオキシ基の混合物からなるペルフルオロアルキレンオキシ基を表し、Ｒｆ５は、ペルフルオロアルキレン基を表し、ｑは０又は１である。式（ＩＶ）におけるペルフルオロアルキレン基Ｒｆ３及びＲｆ５は、直鎖又は分枝鎖でもよく、１〜１０個の炭素原子、好ましくは１〜６個の炭素原子を含んでもよい。典型的な一価のペルフルオロアルキル基は、ＣＦ３−ＣＦ２−ＣＦ２−であり、典型的な二価のペルフルオロアルキレンは、−ＣＦ２−ＣＦ２−ＣＦ２−、−ＣＦ２−又は−ＣＦ（ＣＦ３）ＣＦ２−である。ペルフルオロアルキレンオキシ基Ｒｆ４の例としては、−ＣＦ２−ＣＦ２−Ｏ−、−ＣＦ（ＣＦ３）−ＣＦ２−Ｏ−、−ＣＦ２−ＣＦ（ＣＦ３）−Ｏ−、−ＣＦ２−ＣＦ２−ＣＦ２−Ｏ−、−ＣＦ２−Ｏ−、−ＣＦ（ＣＦ３）−Ｏ−、及び−ＣＦ２−ＣＦ２−ＣＦ２−ＣＦ２−Ｏが挙げられる。
【００４５】
ペルフルオロアルキレンオキシ基Ｒｆ４は、同一のペルフルオロオキシアルキレン単位、又は異なるペルフルオロオキシアルキレン単位の混合物から構成されてもよい。ペルフルオロオキシアルキレン基が、異なるペルフルオロアルキレンオキシ単位で構成される場合、それらは、ランダム構成、交互構成にて存在することができ、又はそれらはブロックとして存在することができる。ペルフルオロ化ポリ（オキシアルキレン）基の典型的な例としては、
−［ＣＦ２−ＣＦ２−Ｏ］ｒ−；−［ＣＦ（ＣＦ３）−ＣＦ２−Ｏ］ｓ−；−［ＣＦ２ＣＦ２−Ｏ］ｒ−［ＣＦ２Ｏ］ｔ−、−［ＣＦ２ＣＦ２ＣＦ２ＣＦ２−Ｏ］ｕ、及び−［ＣＦ２−ＣＦ２−Ｏ］ｒ−［ＣＦ（ＣＦ３）−ＣＦ２−Ｏ］ｓ−が挙げられ、式中、ｒ、ｓ、ｔ、及びｕのそれぞれは、１〜５０、好ましくは２〜２５の整数である。式（Ｖ）に相当する好ましいペルフルオロオキシアルキル基は、ＣＦ３−ＣＦ２−ＣＦ２−Ｏ−［ＣＦ（ＣＦ３）−ＣＦ２Ｏ］ｓ−ＣＦ（ＣＦ３）ＣＦ２−であり、ｓは、２〜２５の整数である。
【００４６】
ペルフルオロオキシアルキル及びペルフルオロオキシアルキレン化合物は、末端フッ化カルボニル基を生じるヘキサフルオロプロピレンオキシドのオリゴマー化によって得ることができる。このフッ化カルボニルは、当業者に周知の反応によって、酸、エステル又はアルコールに転化させることができる。次に、フッ化カルボニル又はそれから誘導される酸、エステル若しくはアルコールは更に反応されて、既知の手順にしたがって、所望の基を導入してもよい。
【００４７】
Ｒｆフッ素含有基とＲ２シリル含有基との間の式ＩのＲ１部分としては、アルキレン、アリーレン、若しくはこれらの組み合わせ、及び任意のカテナリー酸素、若しくは窒素へテロ原子、又はこれらの組み合わせから選択される多価の基が挙げられる。Ｒ１は非置換であるか、又はアルキル、アリール、ハロ、若しくはこれらの組み合わせによって置換されることができる。Ｒ１基は、通常、３０個以下の炭素原子を有する。幾つかの化合物では、Ｒ１基は、２０個以下の炭素原子、１０個以下の炭素原子、６個以下の炭素原子、又は４個以下の炭素原子を有する。例えば、Ｒ１は、アルキレン、アリール基で置換されたアルキレン、又はアルキル基で置換されたアリーレンであることができる。
【００４８】
式ＩのＲ１部分は、少なくとも１つのアミノ基及び少なくとも１つの求核性官能基（アミノ、ヒドロキシル及びチオール基を包含する）を有する脂肪族又は芳香族化合物から誘導してもよい。このような化合物は、式
（ＨＲ５Ｎ）ａＲ１（Ｘ２Ｈ）ｘ    （Ｖ）
を有し、
式中、Ｒ１は、共有結合、多価アルキレン若しくはアリーレン基、又はこれらの組み合わせであり、該アルキレン基は、所望により１つ以上のカテナリーの酸素又は窒素原子を含有し、各Ｘ２は、独立して、−Ｏ−、−Ｓ−、又は−ＮＲ５−であり、Ｒ５は、Ｈ又はＣ１〜Ｃ４のアルキルであり、ａは、少なくとも１であり、ｘ＋ａは少なくとも２である。このような化合物としては、アミノポリオール、ポリアミン、及びヒドロキシアミンが挙げられる。
【００４９】
有用なポリアミンとしては、例えば少なくとも２つのアミノ基を有するポリアミンが挙げられ、２つのアミノ基は、一級、二級、又はその組み合わせである。例としては、１，１０−ジアミノデカン、１，１２−ジアミノドデカン、９，９−ビス（３−アミノプロピル）フルオレン、２−（４−アミノフェニル）エチルアミン、１，４−ブタンジオールビス（３−アミノプロピル）エーテル、Ｎ（ＣＨ２ＣＨ２ＮＨ２）３、１，８−ジアミノ−ｐ−メンタン、４，４’−ジアミノジシクロヘキシルメタン、１，３−ビス（３−アミノプロピル）テトラメチルジシロキサン、１，８−ジアミノ−３，６−ジオキサオクタン、１，３−ビス（アミノメチル）シクロヘキサン、並びに直鎖又は分枝状（デンドリマーを包含する）のエチレンイミンのホモポリマー及びコポリマー（即ち、アジリジン）などの高分子ポリアミンなどが挙げられる。
【００５０】
幾つかの実施形態では、好ましいポリアミンとしては、式
Ｒ８（Ｎ（Ｒ８）−Ｒ９）ｖＮＲ８Ｈ  （ＶＩ）
を有するものが挙げられ、
式中、各Ｒ８は、Ｈ、１〜４個の炭素原子を有するアルキル基、又は６〜１０個の炭素原子を有するアリール基を表し、
各Ｒ９は、独立して、２〜８個の炭素原子を有するアルキレン基を表し、
ｖは２より大きく、この場合、組成物中の一級及び二級アミノ基の数は、少なくとも３である。式ＶＩＩ（下記参照）の化合物に対するより大きな反応性のゆえに、末端アミン基の少なくとも１つが一級アミン基であることが好ましい。
【００５１】
有用なポリアミンの例としては、少なくとも３つのアミノ基を有するポリアミン（その際、この３つのアミノ基は、一級、二級、又はＨ２Ｎ（ＣＨ２ＣＨ２ＮＨ）２Ｈ、Ｈ２Ｎ（ＣＨ２ＣＨ２ＮＨ）３Ｈ、Ｈ２Ｎ（ＣＨ２ＣＨ２ＮＨ）４Ｈ、Ｈ２Ｎ（ＣＨ２ＣＨ２ＮＨ）５Ｈ、Ｈ２Ｎ（ＣＨ２ＣＨ２ＣＨ２ＮＨ）２Ｈ、Ｈ２Ｎ（ＣＨ２ＣＨ２ＣＨ２ＮＨ）３Ｈ、Ｈ２Ｎ（ＣＨ２ＣＨ２ＣＨ２ＣＨ２ＮＨ）２Ｈ、Ｈ２Ｎ（ＣＨ２ＣＨ２ＣＨ２ＣＨ２ＣＨ２ＣＨ２ＮＨ）２Ｈ、Ｈ２Ｎ（ＣＨ２）４ＮＨ（ＣＨ２）３ＮＨ２、Ｈ２Ｎ（ＣＨ２）３ＮＨ（ＣＨ２）４ＮＨ（ＣＨ２）３ＮＨ２、Ｈ２Ｎ（ＣＨ２）３ＮＨ（ＣＨ２）２ＮＨ（ＣＨ２）３ＮＨ２、Ｈ２Ｎ（ＣＨ２）２ＮＨ（ＣＨ２）３ＮＨ（ＣＨ２）２ＮＨ２、Ｈ２Ｎ（ＣＨ２）３ＮＨ（ＣＨ２）２ＮＨ２、Ｃ６Ｈ５ＮＨ（ＣＨ２）２ＮＨ（ＣＨ２）２ＮＨ２、及びＮ（ＣＨ２ＣＨ２ＮＨ２）３を含むそれらの組み合わせ）、並びに直鎖又は分枝状（デンドリマーを包含する）のエチレンイミンのホモポリマー及びコポリマー（即ち、アジリジン）などの高分子ポリアミンを含む。多くのこのような化合物は、例えば、アルドリッチケミカル社（ウィスコンシン州ミルウォーキー）、又はファルツアンドバウアー社（Pfaltz and Bauer, Inc.）（コネチカット州ウォーターベリー）などの一般の化学物質供給元から得ることができるか、あるいは入手可能である。上記ポリアミンに関して、末端及びカテナリーアミンの両方が、（後述のように）マイケル付加し得ると理解されるであろう。
【００５２】
一実施形態では、式Ｉのフルオロケミカル化合物は、単官能性又は二官能性ペルフルオロ化基、及び少なくとも１つの求電子性官能基を有するフルオロケミカル化合物の反応生成物をある程度含んでよい。このような化合物としては、式
Ｒｆ１−［Ｃ（Ｏ）−Ｘ３］ｚ  （ＶＩＩ）
を有するものが挙げられ、
式中、Ｒｆ１は、一価のペルフルオロアルキル若しくはペルフルオロオキシアルキル基、又は二価のペルフルオロアルキレン若しくはペルフルオロオキシアルキレン基であり、ｚは１又は２であり、Ｘ３はハロゲン原子又はＯＲ４であり、Ｒ４はＨ若しくはＣ１〜Ｃ４のアルキル、又は即ち式Ｖの化合物は、エステル、酸又はハロゲン化アシルである。
【００５３】
式ＶＩＩの化合物と、式（ＨＲ５Ｎ）ａＲ１（Ｘ２Ｈ）ｘ（Ｖ）、又はＲ８（Ｎ（Ｒ８）−Ｒ９）ｖＮＲ８Ｈ（ＶＩ）のポリアミンとの反応生成物は、式
【００５４】
【化５】
2010522758.tif 000006
【００５５】
の中間体を生じ、
式中、
Ｒｆ１は、一価のペルフルオロアルキル若しくはペルフルオロオキシアルキル基、又は二価のペルフルオロアルキレン若しくはペルフルオロオキシアルキレン基であり、
Ｘ２は、−Ｏ−、−ＮＲ４−又は−Ｓ−であり、Ｒ４は、Ｈ又はＣ１〜Ｃ４のアルキルであり、
Ｒ１は、共有結合、多価アルキレン若しくはアリーレン基、又はこれらの組み合わせであり、該アルキレン基は、所望により１つ以上のカテナリーの酸素又は窒素原子を含有し、
Ｒ５は、Ｃ１〜Ｃ４のアルキル、又は（Ｒｆ）ｘ−Ｘ２−Ｃ（Ｏ）−ＣＨ２ＣＨ２−であり、
ｚは１又は２である。
【００５６】
式Ｉの化合物は、式ＶＩＩＩのフルオロケミカルアミンと式
【００５７】
【化６】
2010522758.tif 000007
【００５８】
のアクリロイルシラン化合物とのマイケル付加反応生成物を含んでよく、
式中、
Ｒ６は、二価又は多価のアルキレン基であり、該アルキレン基は、所望により１つ以上のカテナリーの酸素又は窒素原子、及び１つ以上のエステル、アミド、尿素又はカルバメート連結を含有し、
Ｙは、加水分解性基であり、
Ｒ７は、一価のアルキル又はアリール基であり、
ｙは１〜４、好ましくは１であり、
ｐは、１、２又は３、好ましくは３である。
【００５９】
式ＩＸの化合物（式中、ｙは１より大きい）は、ポリアクリレート化ポリオールと、イソシアナトプロピルトリメトキシシランなどのイソシアナトシランとの反応から調製されてもよい。有用なポリアクリレート化化合物としては、譲受人の同時係属出願米国特許出願第１１／６８３８２３号（２００７年２月２１日出願）中、「求核性アクリロイル化合物（nucleophilic acryloyl compounds）」として記載されるようなものが挙げられる。あるいは、式ＩＸの化合物（式中、ｙは１より大きい）は、アミノシランのポリアクリレート化ポリオールへのマイケル付加によって調製されてもよい。有用なアミノシランについても、米国特許出願第１１／６８３８２３号に記載されている。
【００６０】
式Ｉのフルオロケミカル化合物は、２段階プロセスにて調製されてもよい。第１工程は、Ｃ４Ｆ９Ｃ（Ｏ）ＯＣＨ３などの式ＶＩＩの求電子性フルオロケミカル化合物と、少なくとも１つのアミノ基及びアルコール又は一級若しくは二級アミノ基などの少なくとも１つの追加の求核基を含有する式Ｖ又はＶＩのポリアミン化合物との反応によって、式ＶＩＩＩの対応するフルオロケミカルアミンを生成する。次に、第２工程は、式ＶＩＩＩのフルオロケミカルアミンを式ＩＸのアクリロイルシランにマイケル付加する。
【００６１】
一般的に、反応成分及び溶媒は、乾燥反応槽中に引き続いて直ちに充填するか、又は予め調製した混合物として充填する。均質な混合物又は溶液が得られると、触媒が任意に追加され、反応混合物は、ある温度で、反応が発生するのに十分な時間、加熱される。反応の進行は、ＩＲを監視することによって判断できる。
【００６２】
アミノシランのアクリロイル基へのマイケル付加には触媒は通常必要ではないが、マイケル反応に好適な触媒は、その共役酸が、好ましくは１２〜１４のｐＫａを有する塩基である。使用するのに最も好ましい塩基は、有機塩基である。このような塩基の例は、１，４−ジヒドロピリジン、メチルジフェニルホスファン、メチル−ジ−ｐ−トリホスファン、２−アリル−Ｎ−アルキルイミダゾリン、テトラ−ｔ−水酸化ブチルアンモニウム、ＤＢＵ（１，８−ジアザビシクロ［５．４．０］ウンデカー７−エン）及びＤＢＮ（１，５−ジアザビシクロ［４．３．０］ノン−５−エン）、カリウムメトキシド、ナトリウムメトキシド、水酸化ナトリウムなどである。本発明に関連して好ましい触媒は、ＤＢＵ及びテトラメチルグアニジンである。マイケル付加反応にて使用される触媒の量は、固形分に対して、好ましくは０．０５重量％〜２重量％であり、より好ましくは０．１重量％〜１．０重量％である。
【００６３】
式ＶＩＩのフッ素化化合物は、化合物（ＨＲ５Ｎ）ａＲ１（Ｘ２Ｈ）ｘ（Ｖ）の平均５〜５０モル％の利用可能なアミン又はアルコール官能基と反応して、式ＶＩＩＩの化合物を生成するのに十分な量にて使用される。好ましくは、式ＶＩＩの化合物を使用して、平均１０〜３０モル％の基と反応させる。式ＶＩＩＩのアミン基は、本質的に全てがアクリロイルシラン（ＩＸ）へのマイケル付加により官能化されて、ペンダント（pendent）フルオロケミカル基及びペンダントシラン基の両方を有する化合物が得られる。
【００６４】
式ＶＩのポリアミンが使用される場合、複数のＲｆ基及び／又はシラン基を有するフルオロケミカルシランが生じることが理解されるであろう。このような化合物は、式
【００６５】
【化７】
2010522758.tif 000008
【００６６】
を有してよく、式中、
Ｒｆ１は、一価のペルフルオロアルキル若しくはペルフルオロオキシアルキル基、又は二価のペルフルオロアルキレン若しくはペルフルオロオキシアルキレン基であり、
各Ｒ８は、Ｈ、１〜４個の炭素原子を有するアルキル基、又は６〜１０個の炭素原子を有するアリール基を表し、
各Ｒ９は、独立して、２〜８個の炭素原子を有するアルキレン基を表し、
ｖは少なくとも１、好ましくは２より大きく、
ｚは１又は２であり、
各Ｒ１０は、独立して、Ｈ、１〜４個の炭素原子を有するアルキル基、又は６〜１０個の炭素原子を有するアリール基、Ｒｆ１−Ｃ（Ｏ）−又は−ＣＨ２ＣＨ２Ｃ（Ｏ）−Ｘ２−Ｒ６−Ｓｉ（Ｙ）ｐ（Ｒ７）３−ｐであり、Ｘ２は、−Ｏ−、−ＮＲ４−又は−Ｓ−であり、Ｒ４は、Ｈ又はＣ１〜Ｃ４のアルキルであり、Ｒ６は二価のアルキレン基であり、該アルキレン基は、所望により１つ以上のカテナリー酸素原子を含有し、Ｙは、加水分解性基であり、Ｒ７は、一価のアルキル又はアリール基であり、ｐは、１、２、又は３であり、ここで、化合物は、少なくとも１つのフッ素化基及び少なくとも１つのシラン基を含有する。
【００６７】
本発明の組成物は、基材上にコーティングされ、少なくとも部分的に硬化されて、コーティングされた物品を得てもよい。幾つかの実施形態では、重合したコーティングは、傷抵抗、落書き耐性、汚れ防止、接着剤剥離、低屈折率、及び撥水性のうち少なくとも１つを提供する保護コーティングを形成してもよい。本発明によるコーティング物品としては、例えば、眼鏡レンズ、鏡、窓、接着剤剥離ライナー、及び落書き防止フィルムが挙げられる。
【００６８】
好適な基材としては、例えば、ガラス（例えば、窓並びにレンズ及び鏡などの光学素子類）、セラミック（例えば、セラミックタイル）、セメント、石、塗装表面（例えば、車体パネル、ボートの表面）、金属（例えば、建築用の支柱）、紙（例えば、接着剤剥離ライナー）、厚紙（例えば、食品容器）、熱硬化性樹脂、熱可塑性樹脂（例えば、ポリカーボネート、アクリル、ポリオレフィン、ポリウレタン、ポリエステル、ポリアミド、ポリイミド、フェノール樹脂、セルロースジアセテート、セルローストリアセテート、ポリスチレン、及びスチレン−アクリロニトリルコポリマー）、並びにこれらの組み合わせが挙げられる。それらの基材はフィルムやシートであってもよいし、あるいはなにか他の形態であってもよい。基材は、所望によりセラマー（ceramer）ハードコートを上に有する、透明又は半透明のディスプレイ要素を含んでもよい。
【００６９】
幾つかの実施形態では、フルオロケミカル化合物と溶媒との混合物を含むコーティング組成物が提供される。本発明のコーティング組成物は、本発明のフルオロケミカル化合物の溶媒懸濁液、分散体又は溶液を含む。コーティング材として適用する際、コーティング組成物は、多種多様な任意の基材に、撥油性及び撥水性、並びに／又は汚染放出性及び防染性を提供する。
【００７０】
フルオロケミカル化合物は、種々の溶媒中に溶解、懸濁、又は分散して、基材上のコーティングに用いるのに好適なコーティング組成物を形成することができる。一般に、溶媒溶液は、（固体成分の総重量を基準にして）約０．１重量％〜約５０重量％、又は更に約９０重量％までの不揮発性固体を含有することができる。コーティング組成物は、好ましくは、総固形分を基準にして、約０．１〜約１０重量％のフルオロケミカルシラン化合物を含有する。好ましくは、コーティングに使用されるフルオロケミカル化合物の量は、総固形分の約０．１〜約５重量％、最も好ましくは約０．２〜約１重量％である。好適な溶媒としては、アルコール、エステル、グリコールエーテル、アミド、ケトン、炭化水素、ヒドロフルオロカーボン、ヒドロフルオロエーテル、塩化炭化水素、クロロカーボン、及びこれらの混合物が挙げられる。
【００７１】
コーティング組成物は、水及び酸を更に含んでもよい。一実施形態では、本方法は、基材を式Ｉのシランを含むコーティング組成物及び溶媒と接触させること、並びに引き続いて基材を酸水溶液と接触させることを含む。
【００７２】
製造の容易さ及び費用上の理由から、本発明の組成物は、式Ｉの化合物のうちの１つ以上の濃縮物を希釈することにより、使用の少し前に調製することができる。濃縮物は一般に、有機溶媒中のフルオロケミカルシラン濃縮溶液を含む。濃縮物は、数週間、好ましくは少なくとも１ヶ月、より好ましくは少なくとも３か月、安定していなければならない。化合物は、有機溶媒内に高濃度で速やかに溶解させることができるということが見出された。
【００７３】
本発明のコーティング組成物は、所望により、シルセスキオキサン又はオルトケイ酸塩を含有する。シルセスキオキサンは、コーティング組成物とブレンドしてもよく、あるいは式Ｉの化合物のコーティングを、予め適用したシルセスキオキサンのコーティングの上にコーティングしてもよい。有用なシルセスキオキサンとしては、式Ｒ１０２Ｓｉ（ＯＲ１１）２のジオルガノオキシシラン（又はそのヒドロシレート）と、式Ｒ１０ＳｉＯ３／２のオルガノシラン（又はそのヒドロシレート）との共縮合物が挙げられるが、ここで各Ｒ１０は、１〜６個の炭素原子のアルキル基又はアリール基であり、Ｒ１１は１〜４個の炭素原子を有するアルキルラジカルを表す。好適なシルセスキオキサンは、組成物に添加する前には、中性又はアニオン性のシルセスキオキサンである。有用なシルセスキオキサンは、米国特許第３，４９３，４２４号（モーロク（Mohrlok）ら）、米国特許第４，３５１，７３６号（スタインバーガー（Steinberger）ら）、米国特許第５，０７３，４４２号（ノウルトン（Knowlton）ら）、米国特許第４，７８１，８４４号（コートマン（Kortmann）ら）、及び米国特許第４，７８１，８４４号に記載されている技術によって製造することができる。総固形分に対して９０〜９９．９重量％の量でシルセスキオキサン（Silsequioxanes）を添加してもよい。
【００７４】
シルセスキオキサンは、シランを、水、緩衝剤、界面活性剤及び所望により有機溶媒の混合物に添加し、その混合物を酸性又は塩基性条件下で攪拌することによって、調製することができる。２００〜５００オングストロームの狭い粒径範囲とするためには、シランを一定量でゆっくりと添加するのが好ましい。添加可能なシランの正確な量は、置換基Ｒや、界面活性剤にアニオン性のものを使用したかカチオン性のものを使用したかによって変わってくる。シルセスキオキサンの共縮合物は、その中の単位の分布がブロック状であってもランダムであってもよいが、シランの同時加水分解によって形成される。存在する、テトラアルコキシシラン（tetralkoxysilanes）及びそのヒドロシレート（例えば、式Ｓｉ（ＯＨ）４を有する）を含むテトラオルガノシランの量は、シルセスキオキサンの重量に対して、１０重量％未満、好ましくは５重量％未満、より好ましくは２重量％未満である。
【００７５】
本発明のシルセスキオキサンの調製において、以下のシラン類が有用である：メチルトリメトキシシラン、メチルトリエトキシシラン、メチルトリイソプロポキシオキシシラン、エチルトリメトキシシラン、エチルトリエトキシシラン、プロピルトリメトキシシラン、イソブチルトリメトキシシラン、イソブチルトリエトキシシラン、２−エチルブチルトリエトシキシラン、及び２−エチルブトキシトリエトキシシラン。
【００７６】
組成物は、従来技術、例えば、スプレー法、ナイフコーティング法、ノッチコーティング法、リバースロールコーティング法、グラビアコーティング法、ディップコーティング法、バーコーティング法、フラッドコーティング法、ディップコーティング法又はスピンコーティング法などによって、基材に適用してもよい。組成物は、任意の厚みに適用して、所望のレベルの水、油、染み、及び汚れに対する忌避性を提供してもよい。通常は、組成物は、乾燥硬化させた層が約４０ｎｍ〜約６０ｎｍの範囲の厚みを有するように、基材に比較的薄い層として適用されるが、より薄い及びより厚い（例えば、厚みが１００マイクロメートルまで、又はそれ以上）層も使用してもよい。次に、いかなる任意の溶媒も、通常は、少なくとも部分的に除去され（例えば、強制空気オーブンを使用して）、次に組成物が少なくとも部分的に硬化されて、耐久性コーティングを形成する。
【００７７】
本発明のフルオロケミカルシランを適用するための好ましいコーティング方法としては、ディップコーティングが挙げられる。コーティングされるべき基材は、典型的には室温（通常、約２０℃〜約２５℃）にて、処理組成物と接触させることができる。あるいは、混合物は、例えば６０℃〜１５０℃の温度に予熱された基材に適用することができる。これは、例えば、生産ラインの終わりに、ベーキングオーブン直後にセラミックタイルを処理できる工業生産にとって、特に興味深いことである。適用後、処理された基材は、乾燥させるのに十分な時間にわたり、室温又は高温、例えば、４０℃〜３００℃で乾燥させ硬化させることができる。このプロセスは、過剰な材料を除去するための研磨工程も必要とする場合がある。
【００７８】
本発明は、比較的耐久性がありかつ汚染に対してより耐性がありかつ基材表面自体よりも洗浄がより容易な保護コーティングを、基材上に提供する。本発明は、一実施形態では、基材、好ましくは硬質基材、及び単層より厚い防汚性コーティング（通常、約１５オングストロームよりも厚く上に堆積されている）を含むコーティング物品の調製に用いられる方法及び組成物を提供する。好ましくは、本発明の防汚性コーティングは、少なくとも約２０オングストローム厚であり、より好ましくは少なくとも約３０オングストローム厚である。一般に、コーティングの厚さは、１０マイクロメートル未満、好ましくは５マイクロメートル未満である。コーティング材料は通常、物品の外観及び光学特性を実質的に変更しない量で存在する。
【００７９】
請求項１に記載の化合物は、眼科用レンズに使用されているもののような反射防止基材のための防汚性コーティング材を調製するのに特に適している。コーティングは、蒸着、あるいはディップコーティング、フラッドコーティング、カーテンコーティング、スピンコーティング、バーコーティング、又はその他の溶剤若しくは水性由来の方法によって提供することができる。
【００８０】
反射防止コーティングは、ガラス、石英、又はポリメチルメタクリレート、ポリスチレン、ポリ塩化ビニル、ポリチオウレタン、ポリエチレン、ポリプロピレン、ポリカーボネート、ポリイミド、及びポリエステル、特に、ポリエチレンテレフタレートを含む有機ポリマー基材のような透明（即ち、光透過性の）基材の上に配置された１つ以上の材料層を含んでもよい。最も単純な反射防止コートは、それが置かれている基材の屈折率より小さい屈折率を有する、透明材料の単一層である。多層反射防止コーティングは、基材上に２つ以上の誘電材料層を含み、その少なくとも１つの層は、基材の屈折率より高い屈折率を持つ。それらは、多くの場合、反射防止フィルムスタックと呼ばれる。
【００８１】
反射防止コーティングは、多種多様な材料により提供されてもよい。好ましくは、反射防止コーティングは、金属酸化物薄膜により、更に好ましくはスパッタコーティングされた金属酸化物薄膜により提供される。本明細書中、「金属酸化物」としては、単一金属の酸化物（半金属を含む）、並びに合金の酸化物が含まれる。好ましい金属酸化物としては、シリコン酸化物が挙げられ、これは酸素が欠乏（即ち、酸化物中の酸素量が化学量論量より少ない）している場合がある。好ましくは、最外表面上の金属酸化物膜としては、シリコン酸化物（ＳｉＯｘ、式中ｘは２以下）が挙げられるが、他の好適な材料として、スズ、チタン、ニオビウム、亜鉛、ジルコニウム、タンタル、イットリウム、アルミニウム、セリウム、タングステン、ビスマス、インジウムの酸化物、及びこれらの混合物が挙げられる。具体例としては、ＳｉＯ２、ＳｎＯ２、ＴｉＯ２、Ｎｂ２Ｏ５、ＺｎＯ、ＺｒＯ２、Ｔａ２Ｏ５、Ｙ２Ｏ３、Ａｌ２Ｏ３、ＣｅＯ２、ＷＯ３、Ｂｉ２Ｏ、Ｉｎ２Ｏ３、及びＩＴＯ（酸化インジウムスズ）、並びにそれらの組み合わせ及び交互層が挙げられる。
【００８２】
スパッタコーティングされた金属酸化物膜は、熱蒸着膜よりも高密度を有し、より硬質で、より滑らかで、より安定しているため、スパッタコーティングされた金属酸化物膜は、熱蒸着膜より好ましい。このようなスパッタコーティングされた金属酸化物膜は、比較的多孔質で、原子間力顕微鏡法による測定では、約５ナノメートル〜約３０ナノメートルの直径を有する粒子クラスターからなるが、その機械的、電気的及び光学的性質を変更し得る水や気体に対して十分に不透過性である。
【００８３】
好適な透明基材としては、ガラス、並びにポリ（メタ）アクリレート、ポリカーボネート、ポリチオウレタン、ポリスチレン、アクリロニトリル−ブタジエン−スチレンコポリマーやアクリロニトリル−スチレンコポリマーのようなスチレンコポリマー、セルロースエステル、特に酢酸セルロースと酢酸セルロース−ブチレートとのコポリマー、ポリ塩化ビニル、ポリエチレンやポリプロピレンのようなポリオレフィン、ポリイミド、ポリフェニレンオキサイド、及びポリエステル、特にポリエチレンテレフタレートのような、透明熱可塑性材料が挙げられる。用語「ポリ（メタ）アクリレート」（又は「アクリル樹脂」）は、一般にキャストアクリルシート、延伸アクリル樹脂、ポリ（メチルメタクリレート）「ＰＭＭＡ」、ポリ（メタクリレート）、ポリ（アクリレート）、ポリ（メチルメタクリレート−コ−エチルアクリレート）などと呼ばれている材料を含む。基材の厚みはさまざまであってもよいが、可撓性有機フィルムは、通常約０．１ｍｍ〜約１ｍｍの範囲である。更に、有機ポリマー基材は、種々の異なった方法によって製造できる。例えば、熱可塑性材料を押出加工し、次に、所望の寸法に切断することができる。これを成形して、所望の形状及び寸法を形成することができる。またセルキャストを行い、次いで加熱延伸して、有機ポリマー基材を形成することもできる。
【００８４】
反射防止コーティングが上に堆積される基材は、プライム化表面を含んでもよい。プライム化表面は、アクリル樹脂層のような化学プライマー層を適用することにより、あるいは化学的エッチング、電子ビーム照射、コロナ処理、プラズマエッチング、又は接着促進層の同時押出によって得ることができる。このようなプライム化基材は、市販されている。例えば、水性アクリレートラテックスによってプライム化したポリエチレンテレフタレート基材は、インペリアル・ケミカル・インダストリーズ・フィルムズ社（Imperial Chemical Industries Films）（ノースカロライナ州ホープウェル）から入手可能である。
【００８５】
このため、本発明は、反射防止基材のための汚れ防止組成物、並びに汚れ防止組成物を蒸発させること及び汚れ防止組成物を反射防止基材上に堆積することからなる、汚れ防止組成物を反射防止基材上に堆積する方法を提供する。反射防止基材は、反射防止フィルムスタックの一部である任意の透明基材、又は全部若しくは一部が反射防止組成物によって被われた表面を有する任意の透明基材である。反射防止組成物は、好ましくは、反射防止金属酸化物、金属フッ化物、金属窒化物、金属硫化物などである。より好ましくは、反射防止組成物は反射防止金属酸化物であり、最も好ましくは、反射防止組成物はスパッタコーティングされた反射防止金属酸化物膜（好ましくはシリコン酸化物を含む）である。本発明の汚れ防止組成物は、例えば指紋からの皮脂などによる汚染に対するより大きな耐性を表面に与える。またこれにより、好ましくは乾燥ふき取りで、又は水と洗剤でのいずれかで、表面の洗浄がより簡単になる。更に、適用がなされる表面、特にフィルムスタックの反射防止表面の光学特性をほとんど又は全く崩壊しない。即ち、本発明の防汚性コーティングは、フィルムスタックの反射率を大幅に増大させない。
【００８６】
本発明の方法によって作製される物品としては、ガラス又は有機ポリマー基材などの基材であって、所望により上に任意の接着強化コーティング材がコーティングされているプライム化表面を有する基材、反射防止組成物であって、好ましくは多層フィルムスタック、及び式Ｉの化合物を含む汚れ防止組成物が挙げられる。
【００８７】
汚れ防止組成物の全体の厚さは、防汚性及び耐久性を向上させるための厚いコーティングに対する要望を、反射防止基材の反射防止性を維持するための薄いコーティングに対する要望と調和させることによって決定される。通常は、本発明の汚れ防止組成物の総コーティング厚は、約２０〜５００オングストローム、より好ましくは約４０〜１００オングストロームである。別の態様では、汚れ防止組成物は、好ましくは単層として堆積される。
【００８８】
汚れ防止組成物が蒸発する条件は、汚れ防止組成物の構造及び分子量によって変化し得る。本発明の一態様では、蒸発は、約０．０１ｍｍＨｇ未満の圧力で生じ得ることが好ましい。本発明の別の態様では、蒸発は、少なくとも約８０℃の温度で生じ得る。
【００８９】
本発明の別の実施形態では、蒸発は、汚れ防止組成物及び反射防止基材をチャンバ内に置くこと、チャンバを加熱すること（汚れ防止組成物を収容する）、及びチャンバ内の圧力を低下させて、当該技術分野において既知の蒸着方法に従うことからなる。本発明は、汚れ防止組成物及び反射防止基材をチャンバ内に設置するに先だってチャンバが加熱される方法もまた提供する。あるいは、汚れ防止組成物を第１チャンバ内に置き、反射防止コーティングされた眼科用メガネを、第１チャンバに連結された第２チャンバ内に置いて、第１チャンバからの蒸発した汚れ防止組成物が第２チャンバ内の反射防止コーティングされた眼科用メガネ上に付着するようにする。本発明の別の態様では、第１チャンバが加熱されている間、第２チャンバを周囲温度に維持してもよい。有用な真空チャンバは、当該技術分野において既知である。１つの市販の装置は、サティス・ヴァキューム・オブ・アメリカ（Satis Vacuum of America）（オハイオ州グローブポート）から入手可能な９００  ＤＬＳである。
【実施例】
【００９０】
本発明の目的及び利点は、下記の実施例によって更に例示されるが、これらの実施例において列挙された特定の材料及びその量は、他の諸条件及び詳細と同様に本発明を過度に制限するものと解釈すべきではない。これらの実施例は、単に例示のためのものに過ぎず、添付の請求項の範囲を限定することを意図するものではない。
【００９１】
実施例及び明細書の他の箇所における全ての部、パーセント、比などは、他に記載がない限りにおいて、重量当たりである。使用される溶媒及び他の試薬は、特に記載のない限り、アルドリッチケミカル社（ウィスコンシン州ミルウォーキー）から入手した。
【００９２】
実験
用語リスト：
別途注記のない限り、実施例にて使用される場合、「ＨＦＰＯ−」とは、メチルエステルＦ（ＣＦ（ＣＦ３）ＣＦ２０）ａＣＦ（ＣＦ３）Ｃ（Ｏ）ＯＣＨ３の末端基Ｆ（ＣＦ（ＣＦ３）ＣＦ２Ｏ）ａＣＦ（ＣＦ３）−を意味し、式中、ａは平均すると４〜２０であり、これは、米国特許第３，２５０，８０８号（ムーア（Moore）ら）に報告されている方法に従って調製することができ、分別蒸留により精製する。
【００９３】
ＨＦＰＯジメチルエステル：ＣＨ３Ｏ（Ｏ）ＣＣＦ（ＣＦ３）（ＯＣＦ２ＣＦ（ＣＦ３）ｂＯＣＦ２ＣＦ２ＣＦ２ＣＦ２Ｏ（ＣＦ（ＣＦ３）ＣＦ２Ｏ）ｃＣＦ（ＣＦ３）ＣＯＯＣＨは、Ｈ３ＣＯ（Ｏ）Ｃ−ＨＦＰＯ−Ｃ（Ｏ）ＯＣＨ３又はＨＦＰＯ−（Ｃ（Ｏ）ＯＣＨ３）２とも称され、式中、ｂ＋ｃの平均は約４〜１５であり、ＦＣ（Ｏ）ＣＦ２ＣＦ２Ｃ（Ｏ）Ｆを出発物質として使用して、米国特許第３，２５０，８０７号（フリッツ（Fritz）ら）に報告されている方法（ＨＦＰＯオリゴマービス−酸フッ化物を提供する）に従って調製でき、続いて、米国特許第６，９２３，９２１号（フリン（Flynn）ら）にて記載されているように、メタノリシス及び分別蒸留による低沸点材料の除去による精製を行う。ＨＦＰＯ−ＣＯＮＨＣＨ２ＣＨ２ＯＣＯＣＨ＝ＣＨ２（ＨＦＰＯ−ＡＥＡ）は、米国特許出願公開第２００６／０２１６５００号（クラン（Klun）ら）の調製３１Ａに記載されているようにして調製した。
【００９４】
３−アクリルオキシプロピルトリメトキシシランは、ゲレスト社（Gelest, Inc.）（ペンシルベニア州モリスビル）から入手した。
【００９５】
以下の点に留意すること。
【００９６】
ＣＨ２＝ＣＨＣ（Ｏ）Ｏ（ＣＨ２）３Ｓｉ（ＯＣＨ３）３は、ＶＷＲインターナショナル社（ペンシルベニア州ウェストチェスター）から購入した。
【００９７】
ＮＨ２ＣＨ２ＣＨ２−ＮＨ−ＣＨ２ＣＨ２−ＮＨ−ＣＨ２ＣＨ２−ＮＨ２は、ＶＷＲインターナショナル社（ペンシルベニア州ウェストチェスター）から購入した。
【００９８】
ＮＨ（ＣＨ３）−（ＣＨ２）３−ＮＨ２は、ＶＷＲインターナショナル社（ペンシルベニア州ウェストチェスター）から購入した。
【００９９】
試験方法
核磁気共鳴（ＮＭＲ）
バリアンユニティプラス（Varian UNITY plus）４００フーリエ変換ＮＭＲスペクトロメーター（バリアンＮＭＲインスツルメンツ社（Varian NMR Instruments）（カルフォルニア州パロアルト）から入手可能）にて、１Ｈ＆１９Ｆ  ＮＭＲスペクトルを実施した。
【０１００】
ＩＲ分光法（ＩＲ）
ＩＲスペクトルは、サーモ・ニコレー社（Thermo-Nicolet）製、アバター（Avatar）３７０  ＦＴＩＲ（サーモ・エレクトロン社（Thermo Electron Corporation）（マサチューセッツ州ウォルサム）から入手可能）にて実施した。
【０１０１】
眼科用レンズの化学蒸着（ＣＶＤ）による処理：
蒸着チャンバ内で３×１０−６トールの圧力にて、本発明のそれぞれの選択されたフルオロケミカルシランで、きれいなレンズを処理した。シランの蒸発温度は、３５０〜５００℃の範囲であった。次に、コーティングを周囲条件下にて硬化させた。
【０１０２】
ポリカーボネートであるエアウェアクリザール（AirWear Crizal）（商標）反射防止レンズ半加工品（エシロールＵＳＡ（Essilor USA）（フロリダ州セントピータースバーグ）から入手）は、傷防止ハードコート、反射防止（ＡＲ）コーティング及び疎水性トップコートを有すると考えられている。ＡＲコーティングは、酸化ジルコニウム／シリコン酸化物／酸化ジルコニウム／シリコン酸化物からなる４層ＣＶＤコーティングを含むと考えられている。
【０１０３】
疎水性トップコート、及び本発明のフルオロケミカルシランの許容された（allowed）付着を除去するために、市販のレンズ半加工品をイソプロパノールですすぎ、送風機で乾燥させ、次にハリック（Harrick）ＰＤＣ−３２Ｇクリーナー／滅菌器（ハリック・サイエンティフィック社（Harrick Scientific Corp.）（ニューヨーク州プレザントヴィル））内にて真空プラズマに３分間さらした。
【０１０４】
ドレイン時間試験：
この試験のために、処理済み眼科用メガネからの液体ドレイン時間を、ディップコーターを使用して決定した。処理済みレンズを液体（オレイン酸又はイソプロパノール（ＩＰＡ）のいずれか）中に浸漬し、続いてそこから引き上げる。試験のための引き上げ速度は、毎秒５ｃｍ（２インチ）であった。液体が完全に流れ去るのに必要な時間は、タイマーにて測定した。
【０１０５】
表１は、イソプロパノールとオレイン酸に関して、選択されたＣＶＤコーティング及びディップコーティングされたポリカーボネートレンズについての比較のために測定されたドレイン時間について示す。データによれば、一般的に、レンズのＣＶＤコーティングでは、ディップコーティングよりも、ＩＰＡ及びオレイン酸の両方について、より短いドレイン時間となる。ドレイン時間を使用して、処理したレンズの滑りを測定するが、液体が完全に排水されるのに必要な時間がより短くなるほど、表面がより滑りやすい。液体がより素早く排水される場合は更に、より優れた疎水性及び疎油性表面であることを示している。
【０１０６】
静的及び動的接触角：
静的な前進及び後退接触角試験は、コーティング材料の表面特性についての迅速かつ正確な予測を提供する。処理済み（乾燥及び硬化後）レンズの接触角を、クルス（Kruss）Ｇ１２０及びＡＳＴ  ＶＣＡ  ２５００ＸＥビデオ接触角システム（ＡＳＴプロダクツ社（AST Products, Inc.））（共に、制御及びデータ処理のためのコンピュータが装備されている）を使用して測定した。水及びｎ−ヘキサデカンの両方について、データを収集した。表２は、ＣＶＤコーティング及びディップコーティングプロセスの両方を使用して、各種シランで処理したレンズの、静的な前進接触角及び後退接触角についてまとめている。測定された接触角は、全ての処理済みレンズについて大きかったが、一般に、ディップコーティングにより処理されたレンズは、わずかであるがより大きな接触角となる。
【０１０７】
処理済みレンズのヒステリシス：
最大（前進）接触角値と最小（後退）接触角値との差は、接触角ヒステリシスと呼ばれ、これは、表面の不均質性、粗度及び移動度を特徴づける。コーティング表面の洗浄の容易性は、接触角ヒステリシスと関連している可能性がある。より大きな後退接触角は、染みをつける液体を処理表面から取り除く手助けをする。このため、より小さい接触角ヒステリシスほど、より高い性能となる。表１は、幾つかの処理済みレンズのヒステリシスを示す。
【０１０８】
耐久性試験：
レンズ上の耐久性シラン処理を、以下の方法で決定した：処理済みレンズには、レンズ・イレーサー・アブレーション・テスタ（Lens Eraser Abrasion Tester）（コルツ・ラボラトリーズ社（Colts Laboratories, Inc.）（フロリダ州クリアウォーター）から入手）及び３Ｍ高性能クロス（商標）（スコッチ−ブライト（Scotch-Brite）（商標）マイクロファイバーダスティングクロス、３Ｍ社（ミネソタ州セントポール）から入手）を使用して、２．２７ｋｇ（５ポンド）荷重にて５００サイクルの摩耗試験を実施した。次に、摩耗試験に続き、処理済みレンズの接触角を上記方法を使用して再度測定した。表２は、摩耗耐性試験後の処理済みレンズの接触角データを示す。表３は、ディップコートにより処理されたレンズの接触角データを、摩耗耐性試験前後各々について示す。
【０１０９】
接着性及びエッジング試験：
本試験は、パッドが切断作業（レンズの縁部又は周辺部を機械加工して、フレームの要求される寸法に一致させる）中にレンズをエッジャー内の所定位置に保持する能力を決定するために実施される。リープパッドＩＩＩ（Leap Pad III）（３Ｍ社（ミネソタ州セントポール）から入手可能）の片面から、シーリング紙を剥離し、コーティングされたレンズの中央に適用した（レンズは、３０ｃｍ（１２  １／４インチ）バーを備えたトルク器具にしっかりと貼り付けられている）。
【０１１０】
レンズが回転する間、レンズを所定の位置に保持するデバイスであるブロックを、リープパッドＩＩＩ（Leap Pad III）の他の側面に適用した。パッド及びレンズを有するトルク器具を、エッジャー内へ挿入し（ブロックフランジをブロッカー内に位置合わせすることが重要である）、２９０ｋＰａ（２．８６気圧（４２ｐｓｉ））の圧力にてパッド上にしっかりと押し付けた。トルク器具の先端は、トルクス（登録商標）ケール上で０度と並んだ。ばねばかりを使用して、０．４５キログラム（６ポンド）の水平力を１分間適用し、トルクス（登録商標）ケール上のトルク器具の新しい位置を、ゼロ位置からの度合いとして記録した。トルクの度合いが５以下である場合、エッジングプロセス中に、適当な接着性及びレンズ保持能力を有すると考えられる。
【０１１１】
本発明のシラン処理の試験結果を表２に示す。比較用アリゼ（商標）レンズ半加工品（エシロールＵＳＡ（Essilor USA）から入手）のトルクの度合いは、１５より大きかったが、これはエッジングプロセスのために特別な一時的コーティングを必要とする（国際公開第０１／６８３８４号及び米国特許出願公開第２００４／０２５３３６９号を参照のこと）。本発明にて記載される新しいシラン処理は全て、本トルク試験に合格した。ＦＣシランのＣＶＤコーティングされたレンズを、トルク試験前に最初にイソプロパノールで洗浄した場合、接着力が向上し、試験に合格した。したがって、本発明のシラン処理は、エッジングプロセスのための特別な一時的コーティングを必要としない。
【０１１２】
調製例１：
ＨＦＰＯ−ＣＯ−ＮＨ−ＣＨ２）３ＮＨ（ＣＨ３）の合成
電磁攪拌棒及び入口アダプターを装備した１Ｌの一つ口丸底フラスコに、ＨＦＰＯ−Ｃ（Ｏ）ＯＣＨ３（分子量：１２１１、３００ｇ、０．２４７７モル）及びＨ２Ｎ（ＣＨ２）３ＮＨＣＨ３（分子量：８８．１５、２１．８４ｇ、０．２４７７モル）を充填し、窒素下にて５０℃で１６時間攪拌した。所望のアミドに関連付けられたピーク（約１７１０ｃｍ−１）の出現と共に、ＨＦＰＯ−Ｃ（Ｏ）ＯＣＨ３に関連付けられたピーク（約１７９０ｃｍ−１）の消失をＦＴＩＲ分析にて確認した時点で、反応は終わった。ロータリーエバポレーター内にて７５℃で加熱することにより、ＭｅＯＨを生成物から除去した。生成物を、そのまま次の工程で使用した。
【０１１３】
（実施例１）：
１の合成。ＨＦＰＯ−ＣＯ−ＮＨ−（ＣＨ２）３Ｎ（ＣＨ３）−（ＣＨ２）２ＣＯ−Ｏ−（ＣＨ２）３−Ｓｉ（ＯＣＨ３）３
電磁攪拌棒、Ｎ２入口及び還流凝縮器を装備した１００ｍＬ三つ口丸底フラスコに、ＨＦＰＯ−ＣＯ−ＮＨ−（ＣＨ２）３ＮＨ−ＣＨ３（５ｇ、０．００３９５モル）を窒素雰囲気下にて充填した。３−アクリロイルプロピルトリメトキシシラン（０．９２３ｇ、０．００３９５モル）を１５分にわたってフラスコに滴下して加えた。反応は発熱反応であり、室温にて３０分間攪拌し、次に、５５℃にて１２時間加熱して透明で粘稠な油を得た。
【０１１４】
調製例２：
ＨＦＰＯ−ＣＯ−ＮＨＣＨ２ＣＨ２−ＮＨ−ＣＨ２ＣＨ２−ＮＨ−ＣＨ２ＣＨ２−ＮＨ−ＣＯ−ＨＦＰＯの合成
電磁攪拌棒、Ｎ２入口及び還流凝縮器を装備した１００ｍＬ三つ口丸底フラスコに、ＨＦＰＯ−ＣＯＯＭｅ（２ｇ、０．００１５７９モル）及びＮＨ２ＣＨ２ＣＨ２−ＮＨ−ＣＨ２ＣＨ２−ＮＨ−ＣＨ２ＣＨ２−ＮＨ２（０．１１５２ｇ、０．０００７８９５モル）を窒素雰囲気下にて充填した。反応混合物を、７５℃にて１２時間加熱した。反応はＩＲで監視し、エステルのピークが消失した後、得られた透明で粘稠な油を、そのまま次の工程で使用した。
【０１１５】
（実施例２）
２の合成．ＨＦＰＯ−ＣＯ−ＮＨ−ＣＨ２ＣＨ２−Ｎ［（ＣＨ２）２ＣＯ−Ｏ−（ＣＨ２）３−Ｓｉ（ＯＣＨ３）３）］−ＣＨ２ＣＨ２−Ｎ［（ＣＨ２）２ＣＯ−Ｏ−（ＣＨ２）３−Ｓｉ（ＯＣＨ３）３］−ＣＨ２ＣＨ２−ＮＨ−ＣＯ−ＨＦＰＯ
電磁攪拌棒、Ｎ２入口及び還流凝縮器を装備した１００ｍＬ三つ口丸底フラスコに、ＨＦＰＯ−ＣＯ−ＮＨ−ＣＨ２ＣＨ２−ＮＨ−ＣＨ２ＣＨ２−ＮＨ−ＣＨ２ＣＨ２−ＮＨ−ＣＯ−ＨＦＰＯ（１０ｇ、０．００３８モル）を窒素雰囲気下にて充填した。３−アクリロイルプロピルトリメトキシシラン（１．７９ｇ、０．００７６３モル）を１５分間にわたってフラスコに滴下して加えた。反応は発熱反応であり、室温にて３０分間攪拌し、次に、５５℃にて１２時間加熱した。得られた透明で粘稠な油をＣＶＤ及び分析に供した。
【０１１６】
調製例３：
ＨＦＰＯ−（Ｃ（Ｏ）ＮＨ（ＣＨ２）３ＮＨＣＨ３）２の合成
電磁攪拌棒及び入口アダプターを装備した２００ｍＬの一つ口丸底フラスコに、ＨＦＰＯ−（Ｃ（Ｏ）ＯＣＨ３）２（分子量：２４００、１００ｇ、０．０４１７モル）及びＨ２Ｎ（ＣＨ２）３ＮＨＣＨ３（分子量：８８．１５、８．８２ｇ、０．１０００モル）を充填し、窒素下にて７５℃で２４時間攪拌した。所望のアミドに関連付けられたピーク（約１７１０ｃｍ−１）の出現と共に、ＨＦＰＯ−（Ｃ（Ｏ）ＯＣＨ３）２に関連付けられたピーク（約１７９０ｃｍ−１）の消失をＦＴＩＲ分析にて確認した時点で、反応は終わった。生成物は、ジクロロメタンのアリコート１１０ｇにて３回連続して洗浄し、分離するごとにジクロロメタンを廃棄して、過剰なＨ２Ｎ（ＣＨ２）３ＮＨＣＨ３を除去した。ＨＦＰＯ−（Ｃ（Ｏ）ＮＨ（ＣＨ２）３ＮＨＣＨ３）２の１Ｈ−ＮＭＲは、所望の生成物が過剰なＨ２Ｎ（ＣＨ２）３ＮＨＣＨ３を有さないことを示した。
【０１１７】
（実施例３）：
３の合成．ＨＦＰＯ−（Ｃ（Ｏ）−ＮＨ−（ＣＨ２）３Ｎ（ＣＨ３）（ＣＨ２ＣＨ２Ｃ（Ｏ）Ｏ（ＣＨ２）３Ｓｉ（ＯＣＨ３）３）２
電磁攪拌棒及び入口アダプターを装備した１００ｍＬの一つ口丸底フラスコに、ＨＦＰＯ−（Ｃ（Ｏ）−ＮＨ−（ＣＨ２）３ＮＨＣＨ３）２（分子量：２５１２、１５ｇ、０．００６０モル）を充填し、乾燥空気下６５℃にて１０分間攪拌した。ＣＨ２＝ＣＨＣ（Ｏ）Ｏ（ＣＨ２）３Ｓｉ（ＯＣＨ３）３（分子量：２３３．９６、２．７９ｇ、０．０１１９モル）を５分間にわたってフラスコに滴下して加えた。温度を５５℃まで下げ、２４時間攪拌した。ＨＦＰＯ（Ｃ（Ｏ）ＮＨ（ＣＨ２）３Ｎ（ＣＨ３）ＣＨ２ＣＨ２Ｃ（Ｏ）Ｏ（ＣＨ２）３Ｓｉ（ＯＣＨ３）３）２の１Ｈ−ＮＭＲによって、所望の生成物を確認した。
【０１１８】
【表１】
2010522758.tif 000009
【０１１９】
【表２】
2010522758.tif 000010
【国際調査報告】
2010522758.tif 000018
2010522758.tif 000019